СПОСОБ ИЗГОТОВЛЕНИЯ ОБОЛОЧКИ ДЛЯ ПРОДУКТОВ ПИТАНИЯ

1. Способ изготовления ориентированной трубки, используемой в качестве материала для оболочки продукта питания, содержащий:
экструзию смеси с получением бесшовной трубки или литой пленки, где смесь содержит:
по меньшей мере 10% целлюлозного волокна, на основе веса смеси; и
по меньшей мере 50% нейлона-6 на основе веса смеси, где нейлон-6 имеет средневзвешенный коэффициент вязкости по меньшей мере 155 мл/г и самое большее 230 мл/г; и
ориентирование бесшовной трубки или литой пленки, при этом:
бесшовную трубку ориентируют по меньшей мере на 10% в машинном направлении с тем условием, чтобы бесшовная трубка была ориентирована в поперечном направлении не более чем на 0%;
а литую пленку ориентируют по меньшей мере на 10% по меньшей мере в одном направлении до образования ориентированной литой пленки, которую затем сшивают в продольном направлении;
с получением ориентированной трубки.
2. Способ по п.1, в котором на этапе ориентирования бесшовную трубку или литую пленку растягивают на любое значение, по меньшей мере, из 15, 20, 25, 30, 40, 50, 70, 100, 125, 150, 175 и 200% в машинном направлении.
3. Способ по п.1, в котором смесь по существу не содержит какого-либо полиамида, иного, чем нейлон-6.
4. Способ по п.1, в котором этап ориентирования обеспечивает ориентированную бесшовную трубку или ориентированную литую пленку с закрытой пористостью с любым значением, по меньшей мере, из 20, 25, 30, 35 и 40%.
5. Способ по п.1, в котором этап ориентирования повышает закрытую пористость бесшовной трубки или литой пленки, по меньшей мере, на любое значение из 1, 2, 3, 5, 8, 10 процентных точек.
6. Способ по п.1, в котором этап ориентирования осуществляют при погружении бесшовной трубки или литой пленки в воду.
7. Способ по п.6, в котором ориентированную бесшовную трубку или ориентированную литую пленку затем сушат до повышения закрытой пористости на любое значение, по меньшей мере, из 1, 2, 3, 5, 8, 10 процентных точек.
8. Способ по п.1, в котором нейлон-6 имеет любой средневзвешенный коэффициент вязкости, самое большее, из 230, 220, 215, 210, 200, 190, 185 и 180 мл/г.
9. Способ по п.1, в котором нейлон-6 имеет любой средневзвешенный коэффициент вязкости, по меньшей мере, из 155, 160, 165, 170 и 175 мл/г.
10. Способ по п.1, в котором смесь содержит:
любое количество, по меньшей мере, из 45, 50, 55, 60, 65, 70, 75, 80 и 85%, на основе веса смеси, одного или нескольких сортов нейлона-6, имеющих коэффициент вязкости менее 165 мл/г; и
любое количество, по меньшей мере, из 5, 10, 15, 20, 25, 30, 35, 40 и 45%, на основе веса смеси, одного или нескольких сортов нейлона-6, имеющих коэффициент вязкости по меньшей мере 165 мл/г.
11. Способ по п.1, в котором смесь содержит менее 1%, по весу смеси, одного или нескольких водорастворимых соединений, выбранных из поливинилового спирта, поли(алкиленгликолей), поливинилпирролидона, сополимеров винилпирролидона по меньшей мере с одной альфа, бета-олефино-ненасыщенной мономерной структурной единицей, (со)полимеров акриловой кислоты, и (со)полимеров акриламида.
12. Способ по п.1, в котором смесь по существу свободна от водорастворимых соединений, выбранных из одного или нескольких водорастворимых соединений, выбранных из поливинилового спирта, поли(алкиленгликолей), поливинилпирролидона, сополимеров винилпирролидона по меньшей мере с одной альфа, бета-олефино-ненасыщенной мономерной структурной единицей, (со)полимеров акриловой кислоты, и (со)полимеров акриламида.
13. Способ по п.1, в котором смесь содержит менее 1% водорастворимых синтетических полимеров, на основе веса смеси.
14. Способ по п.1, в котором смесь по существу свободна от водорастворимых синтетических полимеров.
15. Способ по п.1, в котором ориентированная трубка имеет давление разрыва, по меньшей мере, 4, 5, 6, 7, 8, 10, 12 и 14 фунтов на квадратный дюйм.
2
2
16. Способ по п.1, в котором ориентированная трубка имеет любое значение степени паропроницаемости для времени подвешивания 8 часов, по меньшей мере, из 24, 28, 30, 35,40, 50, 80, 100, 120 и 150 г/м/ч и/или самое большее, из 24, 28, 30, 35, 40, 50, 80, 100, 120 и 150 г/м/ч.
17. Способ по п.1, в котором ориентированная трубка имеет любую толщину стенки, по меньшей мере, из 20, 30, 40, 50, 80, 100, 150 и 200 мкм.
18. Способ по п.1, в котором ориентированная трубка является однослойной.
19. Способ по п.1, в котором целлюлозное волокно имеет любую среднюю длину волокна, по меньшей мере, из 10, 20, 30, 50, 75, 90, 100, 125, 150, 175, 200, 225 и 250 мкм.
20. Способ по п.1, в котором смесь содержит любое количество, по меньшей мере, из 10, 12, 15, 18, 20, 22, 25, 28, 30, 32, 35, 38, 40, 42 и 45% целлюлозного волокна.
21. Способ по п.1, в котором смесь содержит любое количество, по меньшей мере, из 50, 60, 70, 80 и 85% нейлона-6, на основе веса смеси.
22. Способ по п.1, в котором смесь содержит любое количество, самое большее, из 55, 60, 70, 80 и 90% нейлона-6, на основе веса смеси.
23. Способ по п.1, в котором этап экструзии включает экструзию с двухшнековым экструдером.
24. Способ по п.1, в котором этап экструзии свободен от применения объемного поточного смешивания.
25. Оболочка продукта питания, содержащая ориентированную трубку, изготовленную посредством способа по любому из предыдущих пунктов.